Порошок металлического хрома

1. Металлический порошок, имеющий содержание хрома по меньшей мере 90 мас.%, отличающийся тем, что нанотвердость HIT 0,005/5/1/5 по EN ISO 14577-1 составляет ≤4 ГПа.
2. Металлический порошок, имеющий содержание хрома по меньшей мере 90 мас.%, отличающийся тем, что прочность до обжига, измеренная по ASTM В312-09, составляет по меньшей мере 7 МПа при давлении прессования 550 МПа.
3. Металлический порошок по п. 1, отличающийся тем, что прочность до обжига, измеренная по ASTM В312-09, составляет по меньшей мере 7 МПа при давлении прессования 550 МПа.
4. Металлический порошок по п. 2, отличающийся тем, что нанотвердость HIT 0,005/1/5/1 по EN ISO 14577-1 составляет ≤4 ГПа.
5. Металлический порошок по п. 1 или 2, отличающийся тем, что прочность до обжига, измеренная по ASTM В312-09, составляет по меньшей мере 15 МПа при давлении прессования 550 МПа.
6. Металлический порошок по п. 1 или 2, отличающийся тем, что этот металлический порошок представляет собой порошок хрома, имеющий чистоту металла ≥99,0 мас.%.
7. Металлический порошок по п. 1 или 2, отличающийся тем, что этот металлический порошок обеспечен в виде порошка сплава или композитного порошка.
8. Металлический порошок по п. 1 или 2, отличающийся тем, что металлический порошок является гранулированным.
2
9. Металлический порошок по п. 1 или 2, отличающийся тем, что площадь поверхности по БЭТ, предпочтительно без проведения обработки для увеличения поверхности, составляет ≥0,05 м/г.
10. Металлический порошок по п. 1 или 2, отличающийся тем, что плотность прессования при давлении прессования 550 МПа составляет ≥80% от теоретической плотности.
11. Способ получения металлического порошка по любому из пп. 1-10 путем восстановления по меньшей мере одного соединения из группы, состоящей из оксида хрома и гидроксида хрома, возможно с примесью источника твердого углерода, под воздействием, по меньшей мере временным, водорода и углеводорода.
R
R
12. Способ по п. 11, отличающийся тем, что соединение из группы, состоящей из оксида хрома и гидроксида хрома, возможно с примесью источника твердого углерода, нагревают до температуры T, где 1100°С≤T<1550°C, и, возможно, выдерживают при этой температуре; при этом по меньшей мере во время операции нагревания, парциальное давление углеводорода составляет, по меньшей мере временно, от 0,5 до 50 КПа (от 5 до 500 мбар).
13. Способ по п. 11, отличающийся тем, что действие водорода и углеводорода происходит по меньшей мере в температурном диапазоне от 800 до 1050°С.
14. Способ по п. 13, отличающийся тем, что, по меньшей мере в температурном диапазоне от 800 до 1050°С, парциальное давление углеводорода составляет от 0,5 до 50 КПа (от 5 до 500 мбар).
15. Способ по п. 12, отличающийся тем, что сумма времени нагревания и времени выдержки в температурном диапазоне от 800 до 1050°С составляет по меньшей мере 45 мин.
16. Способ по п. 11, отличающийся тем, что общее давление составляет от 0,095 до 0,2 МПа (от 0,95 до 2 бар).
2
4
17. Способ по п. 11, отличающийся тем, что соединение группы, состоящей из оксида хрома и гидроксида хрома, восстанавливают по меньшей мере при временном действии газовой смеси Н-СН.
2
4
18. Способ по п. 17, отличающийся тем, что объемное отношение Н./СН составляет от 1 до 200, в частности от 1,5 до 20.
19. Способ по п. 11, отличающийся тем, что примешивают источник твердого углерода, который представляет собой по меньшей мере один компонент, выбранный из группы, состоящей из сажи, активированного угля, графита, выделяющего углерод соединения и их смесей.
20. Способ по п. 19, отличающийся тем, что на один моль кислорода в оксиде хрома или гидроксиде хрома используют от 0,75 до 1,25 моль, предпочтительно от 0,90 до 1,05 моль углерода.
3
2
7
3
23
6
21. Способ по п. 11, отличающийся тем, что по меньшей мере одно соединение, выбранное из группы, состоящей из оксида хрома и гидроксида хрома, вступает в реакцию, по меньшей мере частично, под действием водорода и углеводорода, с образованием карбида хрома, выбранного из группы, состоящей из CrС, СrС и CrС.
22. Способ по п. 21, отличающийся тем, что карбид хрома по меньшей мере частично реагирует с по меньшей мере одним соединением, выбранным из группы, состоящей из оксида хрома и гидроксида хрома, с получением хрома.
4
23. Способ по любому из пп. 11-22, отличающийся тем, что углеводород представляет собой СН.